(57)【特許請求の範囲】
【請求項１】
２−シアノアクリル酸エステル（ａ）と、
下記一般式（１）で示される硫黄原子を含むヘテロアレン構造を有する化合物（ｂ）とを含有する
２−シアノアクリレート系接着剤組成物。
Ｒｎ−Ｘ＝Ｃ＝Ｓ          （１）
（ここで、Ｘは、Ｓ、Ｏ、ＮまたはＣの各原子を示し、Ｒは、水素原子または炭素数１〜１０のアルキル基、シクロアルキル基、アルケニル基、アルキニル基、アラルキル基及びアリール基からなる群より選択される少なくとも１種で、当該各基は置換基を含んでいてもよい。ｎは、ＸがＳ原子またはＯ原子のときｎ＝０で、ＸがＮ原子のときｎ＝１で、ＸがＣ原子のときｎ＝２となる。Ｒが２個の場合には同じでも違っていてもよい。）
【請求項２】
前記硫黄原子を含むヘテロアレン構造を有する化合物（ｂ）が、二硫化炭素、硫化カルボニル及びイソチオシアナート基を有する化合物からなる群より選択された少なくとも１種の化合物である請求項１に記載の２−シアノアクリレート系接着剤組成物。
【請求項３】
前記硫黄原子を含むヘテロアレン構造を有する化合物（ｂ）が、イソチオシアナート基を有する化合物である請求項１に記載の２−シアノアクリレート系接着剤組成物。
【請求項４】
前記硫黄原子を含むヘテロアレン構造を有する化合物（ｂ）の含有量が、前記２−シアノアクリル酸エステル（ａ）１００質量部に対して、０．０００２〜３質量部である請求項１〜３のいずれか１項に記載の２−シアノアクリレート系接着剤組成物。
【請求項５】
更に、下記一般式（２）で表されるオニウム塩（ｃ）を含有させてなる請求項１〜４のいずれか１項に記載の２−シアノアクリレート系接着剤組成物。
Ｃ＋Ａ−        （２）
（式中、Ｃ＋は第四級アンモニウムカチオン、第四級ホスホニウムカチオン、イミダゾリウムカチオン、ピリジニウムカチオン及び第三級スルホニウムカチオンからなる群より選択される少なくとも１種のオニウムカチオンである。Ａ−は硫酸水素アニオン、亜硫酸水素アニオン、Ｒ１ＳＯ３−で表されるスルホン酸アニオン（Ｒ１は、アルキル基、炭素数１〜１０のパーフルオロアルキル基、シクロアルキル基、ビニル基、アリール基、パーフルオロアリール基、アラルキル基若しくはハロゲン原子である）及び（Ｒ２ＳＯ２）２Ｎ−で表されるビス（置換スルホニル）イミドアニオン（Ｒ２は、アルキル基、パーフルオロアルキル基、アリール基若しくはハロゲン原子である）からなる群より選択される少なくとも１種のアニオンである。）
【請求項６】
前記オニウム塩（ｃ）のカチオンが、第四級アンモニウムカチオン、イミダゾリウムカチオン、ピリジニウムカチオン及び第三級スルホニウムカチオンからなる群より選択される少なくとも１種のオニウムカチオンであり、アニオンが硫酸水素アニオン、パーフルオロアルカンスルホン酸アニオン、ビス（フルオロスルホニル）イミドアニオン及びビス（パーフルオロアルカンスルホニル）イミドアニオンからなる群より選択される少なくとも１種である請求項５に記載の２−シアノアクリレート系接着剤組成物。
【請求項７】
前記オニウム塩（ｃ）の含有量が、前記２−シアノアクリル酸エステル（ａ）１００質量部に対して、０．００１〜２質量部である請求項５または６に記載の２−シアノアクリレート系接着剤組成物。
【請求項８】
更に、包接能を有する化合物（ｄ）を含有させてなる請求項１〜７のいずれか１項に記載の２−シアノアクリレート系接着剤組成物。
【請求項９】
前記包接能を有する化合物（ｄ）が、ポリアルキレンオキサイド類、クラウンエーテル類及びカリックスアレン類からなる群より選択される少なくとも１種の化合物である請求項８に記載の２−シアノアクリレート系接着剤組成物。
【請求項１０】
前記包接能を有する化合物（ｄ）の含有量が、前記２−シアノアクリル酸エステル（ａ）１００質量部に対して、０．００１〜３質量部である請求項８または９に記載の２−シアノアクリレート系接着剤組成物。
【発明の詳細な説明】
【技術分野】
【０００１】
本発明は、２−シアノアクリル酸エステルを主成分とする２−シアノアクリレート系接着剤組成物に関する。
【背景技術】
【０００２】
２−シアノアクリレート系接着剤組成物は、主成分である２−シアノアクリル酸エステルが有する特異なアニオン重合性により、被着体表面に付着する僅かな水分等の微弱なアニオンによって重合を開始し、各種材料を短時間で強固に接合することができる。そのため、所謂、瞬間接着剤として、工業用、医療用及び家庭用等の広範な分野において用いられている。しかし、２−シアノアクリレート系接着剤組成物の硬化はアニオン重合により進行するため、被着体が酸性を呈する木材や、酸化被膜を形成し易い金属の場合には、アニオン重合が阻害され、結果として接着速度が遅くなり、十分な接着強さを得ることはできないという問題がある。また、被着体が極性の低い熱可塑性エラストマー等の場合には、アニオン重合が抑制され、接着速度が遅くなるという問題がある。【０００３】
従来、これらの問題を解決するために、各種の添加剤が提案されている。例えば、特許文献１にはクラウンエーテル類を含有する接着剤組成物が開示されており、特許文献２にはポリアルキレンオキサイド類を含有する接着剤組成物が開示されている。また、特許文献３及び４には、カリックスアレン類を含有する接着剤組成物が開示されている。更に、特許文献５には、相間移動触媒を２−シアノアクリレート系組成物の硬化促進剤として使用することが記載されている。更に、特許文献６には２−置換ベンゾチアゾールが、特許文献７には構造要素として−Ｎ＝Ｃ−Ｓ−Ｓ−を含有する有機化合物をそれぞれ含有する接着剤組成物が開示されている。
【先行技術文献】
【特許文献】
【０００４】
【特許文献１】特開昭５３−１２９２３１号公報
【特許文献２】特開昭６３−１２８０８８号公報
【特許文献３】特開昭６０−１７９４８２号公報
【特許文献４】特開２０００−４４８９１号公報
【特許文献５】英国特許出願公開第２２２８９４３号明細書
【特許文献６】特表２０１２−５０６４７０号公報
【特許文献７】特表２００２−５３３５５４号公報
【発明の概要】
【発明が解決しようとする課題】
【０００５】
しかしながら、特許文献１〜４に開示される接着剤組成物は、各種被着体の接着速度を短縮することはできるものの、生産性の更なる向上が要求される中で、被着体が金属の場合や極性の低い熱可塑性エラストマーの場合の接着速度は満足できるものではなかった。また、特許文献５に具体的に記載された相間移動触媒を硬化促進剤として使用した場合でも、被着体が金属の場合や極性の低い熱可塑性エラストマーの接着速度は不十分であった。特許文献６及び７も被着体が金属の場合や極性の低い熱可塑性エラストマーの接着速度は不十分であり、かつ特許文献７は２液型またはプライマーとして使用しなければならないとの問題もあった。【０００６】
本発明は、前記の従来の状況に鑑みてなされたものであり、金属及び極性が低い熱可塑性エラストマーに対し優れた接着速度を発現するとともに、貯蔵安定性も良好な接着剤組成物を提供することを目的とする。
【課題を解決するための手段】
【０００７】
本発明者らは、硫黄原子を含むヘテロアレン構造を有する化合物を２−シアノアクリル酸エステルに配合することにより、金属及び極性が低い熱可塑性エラストマーに対し優れた接着速度を発現するとともに、貯蔵安定性にも優れた接着剤組成物が得られることを見出し、本発明を完成させるに至った。【０００８】
本発明は以下のとおりである。
１．２−シアノアクリル酸エステル（ａ）と、下記一般式（１）で示される硫黄原子を含むヘテロアレン構造を有する化合物（ｂ）とを含有する２−シアノアクリレート系接着剤組成物。
Ｒｎ−Ｘ＝Ｃ＝Ｓ          （１）
（ここで、Ｘは、Ｓ、Ｏ、ＮまたはＣの各原子を示し、Ｒは、水素原子または炭素数１〜１０のアルキル基、シクロアルキル基、アルケニル基、アルキニル基、アラルキル基及びアリール基からなる群より選択される少なくとも１種で、当該各基は置換基を含んでいてもよい。ｎは、ＸがＳ原子またはＯ原子のときｎ＝０で、ＸがＮ原子のときｎ＝１で、ＸがＣ原子のときｎ＝２となる。Ｒが２個の場合には同じでも違っていてもよい。）
２．前記硫黄原子を含むヘテロアレン構造を有する化合物（ｂ）が、二硫化炭素、硫化カルボニル及びイソチオシアナート基を有する化合物からなる群より選択された少なくとも１種の化合物である前記１．に記載の２−シアノアクリレート系接着剤組成物。
３．前記硫黄原子を含むヘテロアレン構造を有する化合物（ｂ）が、イソチオシアナート基を有する化合物である前記１．に記載の２−シアノアクリレート系接着剤組成物。
４．前記硫黄原子を含むヘテロアレン構造を有する化合物（ｂ）の含有量が、前記２−シアノアクリル酸エステル（ａ）１００質量部に対して、０．０００２〜３質量部である前記１．〜３．のいずれかに記載の２−シアノアクリレート系接着剤組成物。
５．更に、下記一般式（２）で表されるオニウム塩（ｃ）を含有させてなる前記１．〜４．のいずれかに記載の２−シアノアクリレート系接着剤組成物。
Ｃ＋Ａ−      （２）
（式中、Ｃ＋は第四級アンモニウムカチオン、第四級ホスホニウムカチオン、イミダゾリウムカチオン、ピリジニウムカチオン及び第三級スルホニウムカチオンからなる群より選択される少なくとも１種のオニウムカチオンである。Ａ−は硫酸水素アニオン、亜硫酸水素アニオン、Ｒ１ＳＯ３−で表されるスルホン酸アニオン（Ｒ１は、アルキル基、炭素数１〜１０のパーフルオロアルキル基、シクロアルキル基、ビニル基、アリール基、パーフルオロアリール基、アラルキル基若しくはハロゲン原子である）及び（Ｒ２ＳＯ２）２Ｎ−で表されるビス（置換スルホニル）イミドアニオン（Ｒ２は、アルキル基、パーフルオロアルキル基、アリール基若しくはハロゲン原子である）からなる群より選択される少なくとも１種のアニオンである。）
６．前記オニウム塩（ｃ）のカチオンが、第四級アンモニウムカチオン、イミダゾリウムカチオン、ピリジニウムカチオン及び第三級スルホニウムカチオンからなる群より選択される少なくとも１種のオニウムカチオンであり、アニオンが硫酸水素アニオン、パーフルオロアルカンスルホン酸アニオン、ビス（フルオロスルホニル）イミドアニオン及びビス（パーフルオロアルカンスルホニル）イミドアニオンからなる群より選択される少なくとも１種である前記５．に記載の２−シアノアクリレート系接着剤組成物。
７．前記オニウム塩（ｃ）の含有量が、前記２−シアノアクリル酸エステル（ａ）１００質量部に対して、０．００１〜２質量部である前記５．または６．に記載の２−シアノアクリレート系接着剤組成物。
８．更に、包接能を有する化合物（ｄ）を含有させてなる前記１．〜７．のいずれかに記載の２−シアノアクリレート系接着剤組成物。
９．前記包接能を有する化合物（ｄ）が、ポリアルキレンオキサイド類、クラウンエーテル類及びカリックスアレン類からなる群より選択される少なくとも１種の化合物である前記８．に記載の２−シアノアクリレート系接着剤組成物。
１０．前記包接能を有する化合物（ｄ）の含有量が、前記２−シアノアクリル酸エステル（ａ）１００質量部に対して、０．００１〜３質量部である前記８．または９．に記載の２−シアノアクリレート系接着剤組成物。
【発明の効果】
【０００９】
本発明の２−シアノアクリレート系接着剤組成物は、２−シアノアクリル酸エステルと、硫黄原子を含むヘテロアレン構造を有する化合物とを含有しているため、金属及び極性が低い熱可塑性エラストマーに対し優れた接着速度を発現するとともに、貯蔵安定性も良好である。
また、特定構造のオニウム塩を更に含有させると、金属及び極性が低い熱可塑性エラストマーに対する接着速度が更に大きくなる。また、前記オニウム塩のアニオンが、硫酸水素アニオン、パーフルオロアルカンスルホン酸アニオン、ビス（フルオロスルホニル）イミドアニオン及びビス（パーフルオロアルカンスルホニル）イミドアニオンからなる群より選択される少なくとも１種である場合には、より優れた接着速度を発現する。
【発明を実施するための形態】
【００１０】
以下、本発明の２−シアノアクリレート系接着剤組成物（以下、単に「接着剤組成物」ともいう）について詳しく説明する。
本発明の接着剤組成物は、２−シアノアクリル酸エステル（ａ）と、一般式（１）で示される硫黄原子を含むヘテロアレン構造を有する化合物（ｂ）とを含有する。
Ｒｎ−Ｘ＝Ｃ＝Ｓ          （１）
（ここで、Ｘは、Ｓ、Ｏ、ＮまたはＣの各原子を示し、Ｒは、水素原子または炭素数１〜１０のアルキル基、シクロアルキル基、アルケニル基、アルキニル基、アラルキル基及びアリール基からなる群より選択される少なくとも１種で、当該各基は置換基を含んでいてもよい。ｎは、ＸがＳ原子またはＯ原子のときｎ＝０で、ＸがＮ原子のときｎ＝１で、ＸがＣ原子のときｎ＝２となる。Ｒが２個の場合には同じでも違っていてもよい。）
【００１１】
前記２−シアノアクリル酸エステル（ａ）としては、この種の接着剤組成物に一般に使用される２−シアノアクリル酸エステルを特に限定されることなく用いることができる。
この２−シアノアクリル酸エステルとしては、２−シアノアクリル酸のメチル、エチル、クロロエチル、ｎ−プロピル、ｉ−プロピル、アリル、プロパルギル、ｎ−ブチル、ｉ−ブチル、ｎ−ペンチル、ｎ−ヘキシル、シクロヘキシル、フェニル、テトラヒドロフルフリル、ヘプチル、２−エチルヘキシル、ｎ−オクチル、２−オクチル、ｎ−ノニル、オキソノニル、ｎ−デシル、ｎ−ドデシル、メトキシエチル、メトキシプロピル、メトキシイソプロピル、メトキシブチル、エトキシエチル、エトキシプロピル、エトキシイソプロピル、プロポキシメチル、プロポキシエチル、イソプロポキシエチル、プロポキシプロピル、ブトキシメチル、ブトキシエチル、ブトキシプロピル、ブトキシイソプロピル、ブトキシブチル、２，２，２−トリフルオロエチル及びヘキサフルオロイソプロピル等のエステルが挙げられる。これらの２−シアノアクリル酸エステルは１種のみ用いてもよく、２種以上を併用してもよい。また、これらの２−シアノアクリル酸エステルのうち、硬化性に優れることから、炭素数３以下のアルキル基を有する２−シアノアクリル酸エステルが好ましく、２−シアノアクリル酸エチルが更に好ましい。
【００１２】
本発明の接着剤組成物は、硫黄原子を含むヘテロアレン構造を有する化合物（ｂ）を含有する。この化合物は接着剤組成物の硬化促進剤として機能し、特に金属や熱可塑性エラストマー等の非極性の難接着材料に対する接着速度を向上させる化合物である。極性が低い熱可塑性エラストマーとしては、スチレン系熱可塑性エラストマー、及び、オレフィン系熱可塑性エラストマーが挙げられる。
【００１３】
前記一般式（１）で示される硫黄原子を含むヘテロアレン構造を有する化合物（ｂ）とは、１つ以上の硫黄原子を含むヘテロアレン構造を一分子中に１つ以上有する含硫黄化合物のことで、具体的には、二硫化炭素、硫化カルボニル、チオケテン化合物またはイソチオシアナート基を有する化合物が挙げられる。本発明の接着剤組成物では、硬化促進効果が大きいことから、硫化炭素、硫化カルボニル及びイソチオシアナート基を有する化合物からなる群より選択された少なくとも１種の化合物が好ましく、取扱い易さ・安全性の点から、イソチオシアナート基を有する化合物が更に好ましい。
イソチオシアナート基を有する化合物としては、特に限定されないが、例えば、フェニルイソチオシアナート、２−クロロフェニルイソチオシアナート、２−メチルフェニルイソチオシアナート、２−フルオロフェニルイソチオシアナート、３，４−ジフルオロフェニルイソチオシアナート、２，３，４−トリフルオロフェニルイソチオシアナート、シクロヘキシルイソチオシアナート、ベンジルイソチオシアナート、ブチルイソチオシアナート、アリルイソチオシアナート、４−（トリフルオロメチル）フェニルイソチオシアナート、３−フルオロフェニルイソチオシアナート、３−フルオロ−６−メチルフェニルイソチオシアナート、４−ヒドロキシフェニルイソチオシアナート、２，６−ジイソプロピルフェニルイソチオシアナート、１，４−フェニレンジイソチオシアナート、３，５−ビス（トリフルオロメチル）フェニルイソチオシアナート、アセチルイソチオシアナート、１，３−フェニレンジイソチオシアナート等が挙げられる。
これらの中では、フェニルイソチオシアナート、ベンジルイソチオシアナート及びアリルイソチオシアナートが、硬化促進効果が大きく、かつ安全性が高いので好ましい。
【００１４】
本発明の接着剤組成物における前記硫黄原子を含むヘテロアレン構造を有する化合物（ｂ）の含有量は、２−シアノアクリル酸エステル（ａ）１００質量部に対して、０．０００２〜３質量部であることが好ましく、０．０００２５〜２．５質量部であることがより好ましく、０．０００３〜２質量部であることが更に好ましい。前記含有量が０．０００２質量部以上であると、硬化促進剤としての効果が十分に得られる。一方、３質量部以下であると、接着速度に優れる。
【００１５】
本発明の接着剤組成物は、「硫黄原子を含むヘテロアレン構造を有する化合物（ｂ）」と共に下記一般式（２）で示されるオニウム塩（ｃ）を配合することが好ましい。
Ｃ＋Ａ−        （２）
（式中、Ｃ＋は第四級アンモニウムカチオン、第四級ホスホニウムカチオン、イミダゾリウムカチオン、ピリジニウムカチオン及び第三級スルホニウムカチオンからなる群より選択される少なくとも１種のオニウムカチオンである。Ａ−は硫酸水素アニオン、亜硫酸水素アニオン、Ｒ１ＳＯ３−で表されるスルホン酸アニオン（Ｒ１は、アルキル基、炭素数１〜１０のパーフルオロアルキル基、シクロアルキル基、ビニル基、アリール基、パーフルオロアリール基、アラルキル基若しくはハロゲン原子である）及び（Ｒ２ＳＯ２）２Ｎ−で表されるビス（置換スルホニル）イミドアニオン（Ｒ２はアルキル基、パーフルオロアルキル基、アリール基若しくはハロゲン原子である）からなる群より選択される少なくとも１種のアニオンである。）
当該オニウム塩（ｃ）の詳細な説明は、国際公開第２０１４／０４２０８２号に記載されている。
【００１６】
前記オニウム塩のカチオンは、下記一般式（３）で表されるオニウムカチオン、イミダゾリウムカチオン、ピリジニウムカチオン及び一般式（４）で表されるオニウムカチオンが挙げられる。
【００１７】
【化１】
0006702415.tif 000002
（式中、Ｒ３〜Ｒ６は、それぞれ独立して、炭素数１〜２０の非置換若しくは置換のアルキル基、シクロアルキル基、アリール基、アラルキル基、アルケニル基またはアルキニル基である；あるいは、Ｒ３〜Ｒ６の一部または全部が、Ｚで示される原子と一緒になって、非置換または置換の３〜１０員環（ここで、該環はＯ、Ｓ等のヘテロ原子を含んでいてもよい）を形成し、該環の形成に関与していないＲ３〜Ｒ６は、前記で定義したとおりである；そしてＺは、窒素原子またはリン原子を表す。なお、上記置換のアルキル基の具体例としては、例えば、アルコキシ基及びアルカノイル基が挙げられる。また、Ｒ３〜Ｒ６の一部が環を形成する場合、通常、Ｒ３〜Ｒ６のうちの２または３つが環を形成する。Ｒ３〜Ｒ６の２つが環を形成する式（３）化合物の具体例としては、ピペリジニウムカチオン、モルホリニウムカチオン、ピロリジニウムカチオン等が挙げられる。）
【００１８】
【化２】
0006702415.tif 000003
（式中、Ｒ７〜Ｒ９は、それぞれ独立して、炭素数１〜２０の非置換若しくは置換のアルキル基、シクロアルキル基、アリール基、アラルキル基、アルケニル基またはアルキニル基である；あるいは、Ｒ７〜Ｒ９の一部または全部が、硫黄原子と一緒になって、非置換または置換の３〜１０員環（ここで、該環はＯ、Ｓ等のヘテロ原子を含んでいてもよい）を形成し、該環の形成に関与していないＲ７〜Ｒ９は、前記で定義したとおりである。なお、上記置換のアルキル基の具体例としては、例えば、アルコキシ基及びアルカノイル基が挙げられる。）
【００１９】
前記一般式（３）で表されるオニウムカチオンの代表例としては、第四級アンモニウムカチオン、第四級ホスホニウムカチオン等が挙げられる。
【００２０】
第四級アンモニウムカチオンとしては、例えば、前記国際公開第２０１４／０４２０８２号で開示されたものが挙げられる。具体的には、テトラ−ｎ−ブチルアンモニウム、トリメチルペンチルアンモニウム、ヘキシルトリメチルアンモニウム、ヘプチルトリメチルアンモニウム、トリメチルオクチルアンモニウム、トリメチルノニルアンモニウム、デシルトリメチルアンモニウム、トリメチルウンデシルアンモニウム、ドデシルトリメチルアンモニウム、ジデシルジメチルアンモニウム、ジラウリルジメチルアンモニウム、ジメチルジスチリルアンモニウム、ジメチルジオクタデシルアンモニウム、ジメチルジオクチルアンモニウム、ジメチルジパルミチルアンモニウム、エチルヘキサデシルジメチルアンモニウム、ヘキシルジメチルオクチルアンモニウム等のテトラアルキルアンモニウムカチオン；ベンジルトリメチルアンモニウム、ベンジルトリブチルアンモニウム、ベンジルドデシルジメチルアンモニウム等の芳香族アルキル基置換アンモニウムカチオン；トリメチルフェニルアンモニウム、テトラフェニルアンモニウム等の芳香族置換アンモニウムカチオン；１−エチル−１−メチルピロリジニウム、１，１−ジエチルピロリジニウム、１，１−テトラメチレンピロリジニウム、１−ブチル−１−メチルピロリジニウム）、１−エチル−１−メチルピペリジニウム、１，１−ジエチルピペリジニウム、１−ブチル−１−メチルピペリジニウム）等の脂肪族環状アンモニウムカチオン等が挙げられ、この中でテトラ−ｎ−ブチルアンモニウムが接着速度を上げる効果が大きく好ましい。
【００２１】
また、第四級ホスホニウムカチオンの具体例としては、テトラメチルホスホニウム、トリエチルメチルホスホニウム、テトラエチルホスホニウム等のカチオンを挙げることができる。
【００２２】
イミダゾリウムカチオンとしては、例えば、前記国際公開第２０１４／０４２０８２号で開示されたものが挙げられる。具体的には、１，２，３−トリメチルイミダゾリウム、１−エチル−３−メチルイミダゾリウム、１−エチル−２，３−ジメチルイミダゾリウム、１−メチル−３−ｎ−オクチルイミダゾリウム、１−ヘキシル−３−メチルイミダゾリウム、１，３−ジエチルイミダゾリウム、１，２−ジエチル−３−メチルイミダゾリウム、１，３−ジエチル−２−メチルイミダゾリウム、１，２−ジメチル−３−ｎ−プロピルイミダゾリウム、１−ｎ−ブチル−３−メチルイミダゾリウム、１−ｎ−ブチル−２，３−メチルイミダゾリウム、２−エチル−１，３−ジメチルイミダゾリウム、１，３−ジメチル−２−ｎ−プロピルイミダゾリウム、２−ｎ−ヘプチル−１，３−ジメチルイミダゾリウム、１，３，４−トリメチルイミダゾリウム、２−エチル−１，３，４−トリメチルイミダゾリウム等が挙げられる。
【００２３】
ピリジニウムカチオンの具体例としては、１−メチルピリジニウム、１−エチルピリジニウム、１−ｎ−プロピルピリジニウム、１−イソプロピルピリジニウム、１−ｎ−ブチルピリジニウム、１−エチル−３−メチルピリジニウム、１−エチル−４−メチルピリジニウム、１−ｎ−ブチル−３−メチルピリジニウム、１−ｎ−ブチル−４−メチルピリジニウム、等のカチオンが挙げられ、この中で、１−エチル−３−メチルピリジニウム、１−エチル−４−メチルピリジニウム及び１−ｎ−ブチル−４−メチルピリジニウムが接着速度を上げる効果が大きく好ましい。
【００２４】
前記一般式（４）で表される第三級スルホニウムカチオンの具体例としては、トリメチルスルホニウム、トリエチルスルホニウム、トリプロピルスルホニウム、トリフェニルスルホニウム等のカチオンが挙げられる。
【００２５】
前記カチオンの中でも、対応するオニウム塩が２−シアノアクリル酸エステルへの溶解性に優れること、及び硬化促進能と接着剤組成物の貯蔵安定性のバランスの点から第四級アンモニウムカチオン、イミダゾリウムカチオン、ピリジニウムカチオンまたは第三級スルホニウムカチオンが好ましく、第四級アンモニウムカチオン、イミダゾリウムカチオンまたはピリジニウムカチオンが更に好ましい。
【００２６】
次に、前記オニウム塩のアニオンは、硫酸水素アニオン、亜硫酸水素アニオン、Ｒ１ＳＯ３−で表されるスルホン酸アニオン（Ｒ１は、アルキル基、炭素数１〜１０のパーフルオロアルキル基、シクロアルキル基、ビニル基、アリール基、パーフルオロアリール基、アラルキル基若しくはハロゲン原子である）、または（Ｒ２ＳＯ２）２Ｎ−で表されるビス（置換スルホニル）イミドアニオンである（Ｒ２は、アルキル基、パーフルオロアルキル基、アリール基若しくはハロゲン原子である）。Ｒ１及びＲ２のアルキル基の炭素数は１〜１５が好ましい。
【００２７】
前記Ｒ１ＳＯ３−で表されるスルホン酸アニオンの具体例としては、メタンスルホン酸、エタンスルホン酸、プロパンスルホン酸、ヘキサンスルホン酸、ヘプタンスルホン酸、オクタンスルホン酸、ドデカンスルホン酸、ビニルスルホン酸、ベンゼンスルホン酸、ｐ−トルエンスルホン酸、ドデシルベンゼンスルホン酸、１０−カンファースルホン酸、ペンタフルオロベンゼンスルホン酸、フッ化スルホン酸、塩化スルホン酸、臭化スルホン酸等のアニオンが挙げられる。また、炭素数１〜１０のパーフルオロアルキルスルホン酸アニオンとしては、パーフルオロオクタンスルホン酸アニオン等が挙げられる。パーフルオロアルキル基の炭素数は、対応するオニウム塩の２−シアノアクリル酸エステルに対する溶解性の点から１〜８が好ましい。
【００２８】
また、前記（Ｒ２ＳＯ２）２Ｎ−で表されるビス（置換スルホニル）イミドアニオンの具体例としては、ビス（メタンスルホニル）イミドアニオン、ビス（エタンスルホニル）イミドアニオン、ビス（プロパンスルホニル）イミドアニオン、ビス（トリフルオロメタンスルホニル）イミドアニオン、ビス（ペンタフルオロエタンスルホニル）イミドアニオン、ビス（ヘプタフルオロプロパンスルホニル）イミドアニオン、ビス（ノナフルオロブタンスルホニル）イミドアニオン等が挙げられる。
【００２９】
これらのアニオンの中でも、金属及び熱可塑性エラストマーに対して優れた接着速度を発現し、接着剤組成物の貯蔵安定性に優れることから、硫酸水素アニオン、パーフルオロアルカンスルホン酸アニオン、ビス（フルオロスルホニル）イミドアニオン及びビス（パーフルオロアルカンスルホニル）イミドアニオンが好ましい。
【００３０】
本発明に用いられるオニウム塩は、前記カチオンとアニオンの組合せであれば特に限定されない。オニウム塩の具体例としては、テトラエチルアンモニウム硫酸水素塩、テトラ−ｎ−ブチルアンモニウム硫酸水素塩、メチルトリ−ｎ−オクチルアンモニウム硫酸水素塩、アミルトリエチルアンモニウム硫酸水素塩、シクロヘキシルトリメチルアンモニウム硫酸水素塩、１−エチル−３−メチルイミダゾリウム硫酸水素塩、１−エチル−２，３−ジメチルイミダゾリウム硫酸水素塩、１−ブチル−３−メチルイミダゾリウム硫酸水素塩、１−ブチル−２，３−ジメチルイミダゾリウム硫酸水素塩、１−メチル−３−ｎ−オクチルイミダゾリウム硫酸水素塩、１−ヘキシル−３−メチルイミダゾリウム硫酸水素塩、２−エチル−１，３−ジメチルイミダゾリウム硫酸水素塩、１，３−ジメチル−２−ｎ−プロピルイミダゾリウム硫酸水素塩、１，３−ジメチル−２−ｎ−ペンチルイミダゾリウム硫酸水素塩、２−ｎ−ヘプチル−１，３−ジメチルイミダゾリウム硫酸水素塩、１−エチル−１−メチルピペリジニウム硫酸水素塩、１−ブチル−１−メチルピペリジニウム硫酸水素塩、１−エチル−１−メチルピロリジニウム硫酸水素塩、１−ブチル−１−メチルピロリジニウム硫酸水素塩、１−メチル−１−プロピルピロリジニウム硫酸水素塩、１−エチルピリジニウム硫酸水素塩、１−エチル−３−メチルピリジニウム硫酸水素塩、１−ブチル−３−メチルピリジニウム硫酸水素塩、１−エチル−４−メチルピリジニウム硫酸水素塩、１−ブチルピリジニウム硫酸水素塩、１−ブチル−４−メチルピリジニウム硫酸水素塩、テトラメチルホスホニウム硫酸水素塩、トリエチルメチルホスホニウム硫酸水素塩、テトラエチルホスホニウム硫酸水素塩、
【００３１】
テトラ−ｎ−ブチルアンモニウムメタンスルホネート、メチルトリ−ｎ−オクチルアンモニウムメタンスルホネート、１−エチル−３−メチルイミダゾリウムメタンスルホネート、１−エチル−２，３−ジメチルイミダゾリウムメタンスルホネート、１−ブチル−３−メチルイミダゾリウムメタンスルホネート、１−ブチル−２，３−ジメチルイミダゾリウムメタンスルホネート、１−エチル−１−メチルピペリジニウムメタンスルホネート、１−ブチル−１−メチルピペリジニウムメタンスルホネート、１−エチル−１−メチルピロリジニウムメタンスルホネート、１−ブチル−１−メチルピロリジニウムメタンスルホネート、１−メチル−１−プロピルピロリジニウムメタンスルホネート、１−エチルピリジニウムメタンスルホネート、１−エチル−３−メチルピリジニウムメタンスルホネート、１−ブチル−３−メチルピリジニウムメタンスルホネート、テトラエチルホスホニウムメタンスルホネート、テトラエチルホスホニウムメタンスルホネート、テトラ−ｎ−ブチルアンモニウムｐ−トルエンスルホネート、メチルトリ−ｎ−オクチルアンモニウムｐ−トルエンスルホネート、１−エチル−３−メチルイミダゾリウムｐ−トルエンスルホネート、１−エチル−２，３−ジメチルイミダゾリウムｐ−トルエンスルホネート、１−ブチル−３−メチルイミダゾリウムｐ−トルエンスルホネート、１−ブチル−２，３−ジメチルイミダゾリウムｐ−トルエンスルホネート、１−エチル−１−メチルピペリジニウムｐ−トルエンスルホネート、１−ブチル−１−メチルピペリジニウムｐ−トルエンスルホネート、１−エチル−１−メチルピロリジニウムｐ−トルエンスルホネート、１−ブチル−１−メチルピロリジニウムｐ−トルエンスルホネート、１−メチル−１−プロピルピロリジニウムｐ−トルエンスルホネート、１−エチルピリジニウムｐ−トルエンスルホネート、１−エチル−３−メチルピリジニウムｐ−トルエンスルホネート、１−ブチル−３−メチルピリジニウムｐ−トルエンスルホネート、テトラエチルホスホニウムｐ−トルエンスルホネート、テトラエチルアンモニウムトリフルオロメタンスルホネート、テトラ−ｎ−ブチルアンモニウムトリフルオロメタンスルホネート、メチルトリ−ｎ−ブチルアンモニウムトリフルオロメタンスルホネート、メチルトリ−ｎ−オクチルアンモニウムトリフルオロメタンスルホネート、アミルトリエチルアンモニウムトリフルオロメタンスルホネート、シクロヘキシルトリメチルアンモニウムトリフルオロメタンスルホネート、ベンジルトリブチルアンモニウムトリフルオロメタンスルホネート、ベンジルドデシルジメチルアンモニウムトリフルオロメタンスルホネート、ジデシルジメチルアンモニウムトリフルオロメタンスルホネート、ジラウリルジメチルアンモニウムトリフルオロメタンスルホネート、ヘキシルジメチルオクチルアンモニウムトリフルオロメタンスルホネート、ドデシル（フェロセニルメチル）ジメチルアンモニウムトリフルオロメタンスルホネート、
【００３２】
１−エチル−３−メチルイミダゾリウムトリフルオロメタンスルホネート、１−エチル−２，３−ジメチルイミダゾリウムトリフルオロメタンスルホネート、１−ブチル−３−メチルイミダゾリウムトリフルオロメタンスルホネート、１−ブチル−２，３−ジメチルイミダゾリウムトリフルオロメタンスルホネート、１−メチル−３−ｎ−オクチルイミダゾリウムトリフルオロメタンスルホネート、１−ヘキシル−３−メチルイミダゾリウムトリフルオロメタンスルホネート、２−エチル−１，３−ジメチルイミダゾリウムトリフルオロメタンスルホネート、１，３−ジメチル−２−ｎ−プロピルイミダゾリウムトリフルオロメタンスルホネート、１，３−ジメチル−２−ｎ−ペンチルイミダゾリウムトリフルオロメタンスルホネート、１，３−ジメチル−２−ｎ−ヘプチルイミダゾリウムトリフルオロメタンスルホネート、１−エチル−１−メチルピペリジニウムトリフルオロメタンスルホネート、１−ブチル−１−メチルピペリジニウムトリフルオロメタンスルホネート、１−エチル−１−メチルピロリジニウムトリフルオロメタンスルホネート、１−ブチル−１−メチルピロリジニウムトリフルオロメタンスルホネート、１−メチル−１−プロピルピロリジニウムトリフルオロメタンスルホネート、１−エチルピリジニウムトリフルオロメタンスルホネート、１−エチル−３−メチルピリジニウムトリフルオロメタンスルホネート、１−ブチル−３−メチルピリジニウムトリフルオロメタンスルホネート、１−エチル−４−メチルピリジニウムトリフルオロメタンスルホネート、１−ブチルピリジニウムトリフルオロメタンスルホネート、１−ブチル−４−メチルピリジニウムトリフルオロメタンスルホネート、トリエチルスルホニウムトリフルオロメタンスルホネート、
【００３３】
テトラエチルアンモニウムビス（フルオロスルホニル）イミド、テトラ−ｎ−ブチルアンモニウムビス（フルオロスルホニル）イミド、メチルトリ−ｎ−ブチルアンモニウムビス（フルオロスルホニル）イミド、メチルトリ−ｎ−オクチルアンモニウムビス（フルオロスルホニル）イミド、アミルトリエチルアンモニウムビス（フルオロスルホニル）イミド、シクロヘキシルトリメチルアンモニウムビス（フルオロスルホニル）イミド、ベンジルトリブチルアンモニウムビス（フルオロスルホニル）イミド、ベンジルドデシルジメチルアンモニウムビス（フルオロスルホニル）イミド、ジデシルジメチルアンモニウムビス（フルオロスルホニル）イミド、ジラウリルジメチルアンモニウムビス（フルオロスルホニル）イミド、ヘキシルジメチルオクチルアンモニウムビス（フルオロスルホニル）イミド、ドデシルトリメチルアンモニウムビス（フルオロスルホニル）イミド、ドデシル（フェロセニルメチル）ジメチルアンモニウムビス（フルオロスルホニル）イミド、１−エチル−３−メチルイミダゾリウムビス（フルオロスルホニル）イミド、１−エチル−２，３−ジメチルイミダゾリウムビス（フルオロスルホニル）イミド、１−ブチル−３−メチルイミダゾリウムビス（フルオロスルホニル）イミド、１−ブチル−２，３−ジメチルイミダゾリウムビス（フルオロスルホニル）イミド、１−メチル−３−ｎ−オクチルイミダゾリウムビス（フルオロスルホニル）イミド、１−ヘキシル−３−メチルイミダゾリウムビス（フルオロスルホニル）イミド、２−エチル−１，３−ジメチルイミダゾリウムビス（フルオロスルホニル）イミド、１，３−ジメチル−２−ｎ−プロピルイミダゾリウムビス（フルオロスルホニル）イミド、１，３−ジメチル−２−ｎ−ペンチルイミダゾリウムビス（フルオロスルホニル）イミド、１，３−ジメチル−２−ｎ−ヘプチルイミダゾリウムビス（フルオロスルホニル）イミド、１−エチル−１−メチルピペリジニウムビス（フルオロスルホニル）イミド、１−ブチル−１−メチルピペリジニウムビス（フルオロスルホニル）イミド、１−エチル−１−メチルピロリジニウムビス（フルオロスルホニル）イミド、１−ブチル−１−メチルピロリジニウムビス（フルオロスルホニル）イミド、１−メチル−１−プロピルピロリジニウムビス（フルオロスルホニル）イミド、１−エチルピリジニウムビス（フルオロスルホニル）イミド、１−エチル−３−メチルピリジニウムビス（フルオロスルホニル）イミド、１−ブチル−３−メチルピリジニウムビス（フルオロスルホニル）イミド、１−エチル−４−メチルピリジニウムビス（フルオロスルホニル）イミド、１−ブチルピリジニウムビス（フルオロスルホニル）イミド、１−ブチル−４−メチルピリジニウムビス（フルオロスルホニル）イミド、４−メチル−１−オクチルピリジニウムビス（フルオロスルホニル）イミド、トリエチルスルホニウムビス（フルオロスルホニル）イミド、テトラエチルホスホニウムビス（フルオロスルホニル）イミド、
【００３４】
テトラエチルアンモニウムビス（トリフルオロメタンスルホニル）イミド、テトラ−ｎ−ブチルアンモニウムビス（トリフルオロメタンスルホニル）イミド、メチルトリ−ｎ−オクチルアンモニウムビス（トリフルオロメタンスルホニル）イミド、１−エチル−３−メチルイミダゾリウムビス（トリフルオロメタンスルホニル）イミド、１−エチル−２，３−ジメチルイミダゾリウムビス（トリフルオロメタンスルホニル）イミド、１−ブチル−３−メチルイミダゾリウムビス（トリフルオロメタンスルホニル）イミド、１−ブチル−２，３−ジメチルイミダゾリウムビス（トリフルオロメタンスルホニル）イミド、１−エチル−１−メチルピペリジニウムビス（トリフルオロメタンスルホニル）イミド、１−ブチル−１−メチルピペリジニウムビス（トリフルオロメタンスルホニル）イミド、１−エチル−１−メチルピロリジニウムビス（トリフルオロメタンスルホニル）イミド、１−ブチル−１−メチルピロリジニウムビス（トリフルオロメタンスルホニル）イミド、１−メチル−１−プロピルピロリジニウムビス（トリフルオロメタンスルホニル）イミド、１−エチルピリジニウムビス（トリフルオロメタンスルホニル）イミド、１−エチル−３−メチルピリジニウムビス（トリフルオロメタンスルホニル）イミド、１−ブチル−３−メチルピリジニウムビス（トリフルオロメタンスルホニル）イミド、トリエチルスルホニウムビス（トリフルオロメタンスルホニル）イミド等が挙げられる。
【００３５】
この中で、テトラ−ｎ−ブチルアンモニウム硫酸水素塩、メチルトリ−ｎ−オクチルアンモニウム硫酸水素塩、アミルトリエチルアンモニウム硫酸水素塩、１−エチル−３−メチルイミダゾリウム硫酸水素塩、１−エチル−２，３−ジメチルイミダゾリウム硫酸水素塩、１−ブチル−３−メチルイミダゾリウム硫酸水素塩、１−ブチル−２，３−ジメチルイミダゾリウム硫酸水素塩、１−エチル−１−メチルピペリジニウム硫酸水素塩、１−エチル−１−メチルピロリジニウム硫酸水素塩、１−ブチル−３−メチルピリジニウム硫酸水素塩、１−ブチル−４−メチルピリジニウム硫酸水素塩、テトラ−ｎ−ブチルアンモニウムトリフルオロメタンスルホネート、メチルトリ−ｎ−オクチルアンモニウムトリフルオロメタンスルホネート、ベンジルトリブチルアンモニウムトリフルオロメタンスルホネート、ベンジルドデシルジメチルアンモニウムトリフルオロメタンスルホネート、ジデシルジメチルアンモニウムトリフルオロメタンスルホネート、ジラウリルジメチルアンモニウムトリフルオロメタンスルホネート、ヘキシルジメチルオクチルアンモニウムトリフルオロメタンスルホネート、１−エチル−３−メチルイミダゾリウムトリフルオロメタンスルホネート、１−エチル−２，３−ジメチルイミダゾリウムトリフルオロメタンスルホネート、１−ブチル−３−メチルイミダゾリウムトリフルオロメタンスルホネート、１−ブチル−２，３−ジメチルイミダゾリウムトリフルオロメタンスルホネート、２−エチル−１，３−ジメチルイミダゾリウムトリフルオロメタンスルホネート、１，３−ジメチル−２−ｎ−プロピルイミダゾリウムトリフルオロメタンスルホネート、１−エチル−１−メチルピペリジニウムトリフルオロメタンスルホネート、１−エチル−１−メチルピロリジニウムトリフルオロメタンスルホネート、１−ブチル−３−メチルピリジニウムトリフルオロメタンスルホネート、１−エチル−４−メチルピリジニウムトリフルオロメタンスルホネート、１−ブチルピリジニウムトリフルオロメタンスルホネート、トリエチルスルホニウムトリフルオロメタンスルホネート、テトラ−ｎ−ブチルアンモニウムビス（フルオロスルホニル）イミド、メチルトリ−ｎ−オクチルアンモニウムビス（フルオロスルホニル）イミド、ベンジルトリブチルアンモニウムビス（フルオロスルホニル）イミド、ベンジルドデシルジメチルアンモニウムビス（フルオロスルホニル）イミド、ジデシルジメチルアンモニウムビス（フルオロスルホニル）イミド、ジラウリルジメチルアンモニウムビス（フルオロスルホニル）イミド、ヘキシルジメチルオクチルアンモニウムビス（フルオロスルホニル）イミド、ドデシルトリメチルアンモニウムビス（フルオロスルホニル）イミド、１−エチル−３−メチルイミダゾリウムビス（フルオロスルホニル）イミド、１−エチル−２，３−ジメチルイミダゾリウムビス（フルオロスルホニル）イミド、１−ブチル−３−メチルイミダゾリウムビス（フルオロスルホニル）イミド、１−ブチル−２，３−ジメチルイミダゾリウムビス（フルオロスルホニル）イミド、１−エチル−１−メチルピペリジニウムビス（フルオロスルホニル）イミド、１−エチル−１−メチルピロリジニウムビス（フルオロスルホニル）イミド、１−ブチル−３−メチルピリジニウムビス（フルオロスルホニル）イミド、１−エチル−４−メチルピリジニウムビス（フルオロスルホニル）イミド、１−ブチルピリジニウムビス（フルオロスルホニル）イミド、１−ブチル−４−メチルピリジニウムビス（フルオロスルホニル）イミド、トリエチルスルホニウムビス（フルオロスルホニル）イミドが接着速度を上げる効果が大きく好ましい。
【００３６】
本発明のオニウム塩は、公知の方法により製造することができる。例えば、Ｈｉｒｏｙｕｋｉ ＯｈｎｏらのＪ．Ａｍ．Ｃｈｅｍ．Ｓｏｃ．，２００５，２７，２３９８−２３９９、またはＰｅｔｅｒ ＷａｓｓｅｒｓｃｈｅｉｄらのＧｒｅｅｎ Ｃｈｅｍｉｓｔｒｙ，２００２，４，１３４−１３８に記載のように、対応するオニウムハライドから製造することができる。
【００３７】
本発明の接着剤組成物における前記オニウム塩（ｃ）の含有量は、２−シアノアクリル酸エステル（ａ）１００質量部に対して、０．００１〜２質量部であることが好ましく、０．００２〜１．５質量部であることがより好ましく、０．００３〜１質量部であることが更に好ましい。前記含有量が０．００１質量部以上であると、硬化促進剤としての効果が十分に得られる。一方、２質量部以下であると、接着剤組成物の貯蔵安定性に優れる。
【００３８】
前記硫黄原子を含むヘテロアレン構造を有する化合物（ｂ）が、接着剤組成物の貯蔵安定性に悪影響を与えず、金属及び熱可塑性エラストマー等の極性が低い難接着材料に対し優れた接着速度を発現する理由は明らかでないが、次のように推測される。すなわち、この硫黄化合物は求電子性を有するため貯蔵時のアニオン重合を抑制し、むしろ接着剤組成物の安定性を向上させる。同時に当該構造は、ゴムの加硫剤、加硫促進剤、あるいはこれらと類似の構造を有しているためゴム類に対し親和性が良く、併せて不対電子を有するヘテロ元素で構成されているため金属との親和性も高く、被着体表面のわずかな更に被着体表面に付着したわずかな塩等と相互作用することにより、重合開始剤となり得るアニオンを遊離させるものと考えられる。
【００３９】
一方、本発明の接着剤組成物では、前記硫黄原子を含むヘテロアレン構造を有する化合物（ｂ）に前記オニウム塩（ｃ）を併用すると、接着剤組成物の貯蔵安定性に悪影響を及ぼすことなく、更に金属及び熱可塑性エラストマーに対する接着速度を向上させることができる。
その理由は明らかではないが、両成分共被着体表面に付着したわずかな塩等と相互作用することにより、重合開始剤となり得るアニオンを遊離させる量が増加するものと考えられる。
【００４０】
本発明の接着剤組成物には、前硫黄原子を含むヘテロアレン構造を有する化合物（ｂ）及びオニウム塩（ｃ）以外の硬化促進剤として、従来の包接能を有する化合物（ｄ）を更に配合することが好ましい。本発明における包接能を有する化合物（ｄ）は、通常の硬化促進機能と共に、接着剤組成物の経時的な酸分の上昇を抑制する働きがあり、接着剤組成物の貯蔵安定性を向上させ、初期性能を維持することができるという効果も有する。
前記包接能を有する化合物（ｄ）としては、ポリアルキレンオキサイド類、クラウンエーテル類、シラクラウンエーテル類、カリックスアレン類、シクロデキストリン類及びピロガロール系環状化合物類等が挙げられる。
【００４１】
前記ポリアルキレンオキサイド類とは、ポリアルキレンオキサイド及びその誘導体であって、例えば、特公昭６０−３７８３６号公報、特公平１−４３７９０号公報、特開昭６３−１２８０８８号公報、特開平３−１６７２７９号公報、米国特許第４３８６１９３号明細書、米国特許第４４２４３２７号明細書等で開示されているものが挙げられる。具体的には、（１）ジエチレングリコール、トリエチレングリコール、ポリエチレングリコール、ポリプロピレングリコール等のポリアルキレンオキサイド、（２）ポリエチレングリコールモノアルキルエステル、ポリエチレングリコールジアルキルエステル、ポリプロピレングリコールジアルキルエステル、ジエチレングリコールモノアルキルエーテル、ジエチレングリコールジアルキルエーテル、ジプロピレングリコールモノアルキルエーテル、ジプロピレングリコールジアルキルエーテル等のポリアルキレンオキサイドの誘導体等が挙げられる。
【００４２】
また、クラウンエーテル類としては、例えば、特公昭５５−２２３８号公報、特開平３−１６７２７９号公報等で開示されているものが挙げられる。具体的には、１２−クラウン−４、１５−クラウン−５、１８−クラウン−６、ベンゾ−１２−クラウン−４、ベンゾ−１５−クラウン−５、ベンゾ−１８−クラウン−６、ジベンゾ−１８−クラウン−６、ジベンゾ−２４−クラウン−８、ジベンゾ−３０−クラウン−１０、トリベンゾ−１８−クラウン−６、ａｓｙｍ−ジベンゾ−２２−クラウン−６、ジベンゾ−１４−クラウン−４、ジシクロヘキシル−２４−クラウン−８、シクロヘキシル−１２−クラウン−４、１，２−デカリル−１５−クラウン−５、１，２−ナフト−１５−クラウン−５、３，４，５−ナフチル−１６−クラウン−５、１，２−メチルベンゾ−１８−クラウン−６、１，２−ｔｅｒｔ−ブチル−１８−クラウン−６、１，２−ビニルベンゾ−１５−クラウン−５等が挙げられる。
【００４３】
シラクラウンエーテル類としては、例えば、特開昭６０−１６８７７５号公報等で開示されているものが挙げられる。具体的には、ジメチルシラ−１１−クラウン−４、ジメチルシラ−１４−クラウン−５、ジメチルシラ−１７−クラウン−６等が挙げられる。
【００４４】
また、カリックスアレン類としては、例えば、特開昭６０−１７９４８２号公報、特開昭６２−２３５３７９号公報、特開昭６３−８８１５２号公報等で開示されているものが挙げられる。具体的には、５，１１，１７，２３，２９，３５−ヘキサ−ｔｅｒｔ−ブチル−３７，３８，３９，４０，４１，４２−ヘキサヒドロオキシカリックス〔６〕アレン、３７，３８，３９，４０，４１，４２−ヘキサヒドロオキシカリックス〔６〕アレン、３７，３８，３９，４０，４１，４２−ヘキサ−（２−オキソ−２−エトキシ）−エトキシカリックス〔６〕アレン、２５，２６，２７，２８−テトラ−（２−オキソ−２−エトキシ）−エトキシカリックス〔４〕アレン、４−ｔｅｒｔ−ブチルカリックス〔４〕アレン−Ｏ，Ｏ’，Ｏ’’，Ｏ’’’−四酢酸テトラエチル等が挙げられる。
【００４５】
シクロデキストリン類としては、例えば、特表平５−５０５８３５号公報等で開示されているものが挙げられる。具体的には、α−、β−またはγ−シクロデキストリン等が挙げられる。
ピロガロール系環状化合物類としては、特開２０００−１９１６００号公報等で開示されている化合物が挙げられる。具体的には、３，４，５，１０，１１，１２，１７，１８，１９，２４，２５，２６−ドデカエトキシカルボメトキシ−Ｃ−１、Ｃ−８、Ｃ−１５、Ｃ−２２−テトラメチル［１４］−メタシクロファン等が挙げられる。
【００４６】
包接能を有する化合物（ｄ）は、１種のみ用いてもよく、２種以上を併用してもよい。これらの中でも、ポリアルキレンオキサイド類、クラウンエーテル類及びカリックスアレン類からなる群より選択される少なくとも１種の化合物が、接着剤組成物において金属及び熱可塑性エラストマーに対する優れた接着速度を発現し、また、接着剤組成物の貯蔵安定性を向上効果が大きいことから好ましい。
【００４７】
本発明の接着剤組成物における包接能を有する化合物（ｄ）の含有量は、２−シアノアクリル酸エステル（ａ）１００質量部に対して、１０〜３０，０００ｐｐｍであることが好ましく、５０〜２０，０００ｐｐｍであることがより好ましく、１００〜１０，０００ｐｐｍであることが更に好ましい。前記含有量が１０〜３０，０００ｐｐｍの範囲内であれば、接着剤組成物の貯蔵安定性を損なうことなく、各種被着体に対する接着速度を向上させることができる。
【００４８】
本発明の接着剤組成物には、前記各種硬化促進剤の他に、従来、２−シアノアクリル酸エステルを含有する接着剤組成物に配合して用いられている安定剤、可塑剤、増粘剤、粒子、着色剤、香料、溶剤または強度向上剤等を、目的に応じて、接着剤組成物の硬化性及び接着強度等を損なわない範囲で適量配合することができる。
【００４９】
安定剤としては、（１）二酸化硫黄及びメタンスルホン酸等の脂肪族スルホン酸、ｐ−トルエンスルホン酸等の芳香族スルホン酸、三弗化ホウ素メタノール及び三弗化ホウ素ジエチルエーテル等の三弗化ホウ素錯体、ＨＢＦ４、並びにトリアルキルボレート等のアニオン重合禁止剤、（２）ハイドロキノン、ハイドロキノンモノメチルエーテル、ｔ−ブチルカテコール、カテコール及びピロガロール等のラジカル重合禁止剤等が挙げられる。これらの安定剤は１種のみ用いてもよく、２種以上を併用してもよい。
【００５０】
また、可塑剤としては、アセチルクエン酸トリエチル、アセチルクエン酸トリブチル、アジピン酸ジメチル、アジピン酸ジエチル、セバシン酸ジメチル、フタル酸ジメチル、フタル酸ジエチル、フタル酸ジブチル、フタル酸ジイソデシル、フタル酸ジヘキシル、フタル酸ジヘプチル、フタル酸ジオクチル、フタル酸ビス（２−エチルヘキシル）、フタル酸ジイソノニル、フタル酸ジイソトリデシル、フタル酸ジペンタデシル、テレフタル酸ジオクチル、イソフタル酸ジイソノニル、トルイル酸デシル、ショウノウ酸ビス（２−エチルヘキシル）、２−エチルヘキシルシクロヘキシルカルボキシレート、フマル酸ジイソブチル、マレイン酸ジイソブチル、カプロン酸トリグリセライド、安息香酸２−エチルヘキシル、ジプロピレングリコールジベンゾエート等が挙げられる。これらの中では、２−シアノアクリル酸エステルとの相溶性が良く、かつ可塑化効率が高いという点から、アセチルクエン酸トリブチル、アジピン酸ジメチル、フタル酸ジメチル、安息香酸２−エチルヘキシル、ジプロピレングリコールジベンゾエートが好ましい。これらの可塑剤は１種のみ用いてもよく、２種以上を併用してもよい。
【００５１】
増粘剤としては、ポリメタクリル酸メチル、メタクリル酸メチルとアクリル酸エステルとの共重合体、メタクリル酸メチルとその他のメタクリル酸エステルとの共重合体、アクリルゴム、ポリ塩化ビニル、ポリスチレン、セルロースエステル、ポリアルキル−２−シアノアクリル酸エステル及びエチレン−酢酸ビニル共重合体等が挙げられる。これらの増粘剤は１種のみ用いてもよく、２種以上を併用してもよい。
【実施例】
【００５２】
以下に、実施例を挙げ、本発明を更に詳細に説明するが、本発明の主旨を超えない限り、本発明はかかる実施例に限定されるものではない。なお、下記において、部及び％は、特に断らない限り、質量基準である。【００５３】
本発明の接着剤組成物の評価は次のとおり行った。
（１）接着速度
ＪＩＳ Ｋ ６８６１「α−シアノアクリレート系接着剤の試験方法」に準じて、２３℃、６０％ＲＨ環境下で接着速度を測定した。使用した試験片は次のとおりである。
・アルミニウム：日本テストパネル社製、アルミニウム試験片（材質：Ａ１０５０Ｐ）
・鉄：日本テストパネル社製、鉄試験片（材質Ｓ１０Ｃ）
・スチレン系熱可塑性エラストマー：リケンテクノス社製、商品名「アクティマー Ａ Ｅ−２０６０Ｓ」
（２）粘度
Ｅ型粘度計を用い、２５℃、１００ｒｐｍの条件下にて測定した。
（３）貯蔵安定性
６０℃環境下で２週間保管し、初期及び保管後の接着速度及び粘度を比較して評価した。保管は、接着剤組成物１．５ｇを２ｇポリエチレン容器に密封して行った。【００５４】
実施例１
２−シアノアクリル酸エチルに、二酸化硫黄を２０ｐｐｍ、ハイドロキノンを１，０００ｐｐｍ（２−シアノアクリル酸エチルを１００質量部とする）配合し、これにフェニルイソチオシアナート（試薬）を１０ｐｐｍ配合して、室温（１５℃〜３０℃）で３０分間撹拌、混合して接着剤組成物を製造した。得られた接着剤組成物を用いて、アルミニウム、鉄及び熱可塑性エラストマーに対する接着速度、粘度、並びに貯蔵安定性を評価した。結果は表１のとおりである。【００５５】
実施例２〜１２
接着剤組成物に配合する硫黄原子を含むヘテロアレン構造を有する化合物（ｂ）の種類と量を表１のように代えた以外は、実施例１と同様にして接着剤組成物を製造して評価した。結果は表１のとおりである。【００５６】
比較例１〜３
硫黄原子を含むヘテロアレン構造を有する化合物（ｂ）の代わりに包接能を有する化合物（ｄ）のみを配合またはこれら硬化促進剤を配合しない以外は、実施例１と同様にして接着剤組成物を製造して評価した。結果は表１のとおりである。【００５７】
【表１】
0006702415.tif 000004
【００５８】
実施例１３
２−シアノアクリル酸エチルに、二酸化硫黄を２０ｐｐｍ、ハイドロキノンを１，０００ｐｐｍ（２−シアノアクリル酸エチルを１００質量部とする）配合し、これにフェニルイソチオシアナート（試薬）を１０ｐｐｍ、１−エチル−３−メチルイミダゾリウムトリフルオロメタンスルホナート（試薬）を５００ｐｐｍ配合して、室温（１５℃〜３０℃）で３０分間撹拌、混合して接着剤組成物を製造した。得られた接着剤組成物を用いて、アルミニウム、鉄及び熱可塑性エラストマーに対する接着速度、粘度、並びに貯蔵安定性を評価した。結果は表２のとおりである。【００５９】
実施例１４〜２０
接着剤組成物に配合する硫黄原子を含むヘテロアレン構造を有する化合物（ｂ）並びに他の硬化促進剤（オニウム塩（ｃ）または包接能を有する化合物（ｄ））を表２のように代えた以外は、実施例１３と同様にして接着剤組成物を製造して評価した。結果は表２のとおりである。【００６０】
【表２】
0006702415.tif 000005
【００６１】
実施例２１
２−シアノアクリル酸エチルに、二酸化硫黄を２０ｐｐｍ、ハイドロキノンを１，０００ｐｐｍ（２−シアノアクリル酸エチルを１００質量部とする）配合し、これにフェニルイソチオシアナート（試薬）を１０ｐｐｍ、１−エチル−３−メチルイミダゾリウムトリフルオロメタンスルホナート（試薬）を５００ｐｐｍ、１５−クラウン−５  ２，５００ｐｐｍを配合して、室温（１５℃〜３０℃）で３０分間撹拌、混合して接着剤組成物を製造した。得られた接着剤組成物を用いて、アルミニウム、鉄及び熱可塑性エラストマーに対する接着速度、粘度及び貯蔵安定性を評価した。結果は表３のとおりである。【００６２】
実施例２２〜２７
接着剤組成物に配合する硫黄原子を含むヘテロアレン構造を有する化合物（ｂ）、オニウム塩（ｃ）及び包接能を有する化合物（ｄ）を表３のように代えた以外は、実施例２１と同様にして接着剤組成物を製造して評価した。結果は表３のとおりである。【００６３】
【表３】
0006702415.tif 000006
【００６４】
表１の結果によれば、実施例１〜１２の接着剤組成物は、従来の硬化促進剤を配合した接着剤組成物（比較例１、２）及び硬化促進剤を加えない接着剤組成物（比較例３）に比べ、特に熱可塑性エラストマーに対して優れた接着速度を発現する。また、６０℃×２週間後の粘度変化も各比較例に比べて少なく、貯蔵安定性にも優れていることがわかる。
表２の結果によれば、実施例１３〜２０の接着剤組成物は、硫黄原子を含むヘテロアレン構造を有する化合物（ｂ）のみを配合した接着剤組成物または従来の硬化促進剤を配合した接着剤組成物に比べ、鉄及び熱可塑性エラストマーに対して優れた接着速度を発現することがわかる（実施例１３、１４または１６と実施例１、実施例１５と実施例２、実施例１９と実施例５、実施例１９と比較例１、実施例２０と比較例２）。
表３の結果によれば、実施例２１〜２７の接着剤組成物は、全体的に各種材料に対して優れた接着速度を筆減するが、特に、硫黄原子を含むヘテロアレン構造を有する化合物（ｂ）のみを配合した接着剤組成物またはオニウム塩化合物（ｃ）若しくは包接能を有する化合物（ｄ）を配合した接着剤組成物に比べ、６０℃×２週間後の接着速度も速くまた粘度変化も少なく、貯蔵安定性に優れていることがわかる（実施例２１と実施例１または実施例１３）。
【産業上の利用可能性】
【００６５】
本発明は、２−シアノアクリル酸エステルを含有し、所謂、瞬間接着剤として一般家庭用、医療分野等の他、各種産業界等の広範な製品、技術分野において利用することができる。特に、自動車部品、電気・電子部品、各種履物の接着に有用である。表１〜３の結果によれば、特に熱可塑性エラストマーに対して優れた接着速度を発現し、また、貯蔵安定性にも優れているものである。